(57)【要約】      （修正有）【課題】廃プラスチック接触分解油化装置及び廃プラスチックの接触分解油化方法を提供する。【解決手段】廃プラスチックの接触分解油化装置において、原料投入塔５の原料投入口から反応釜１までの原料の流路の途中の所定の位置に反応釜１からの熱が原料投入塔５に伝熱するのを遮断するための断熱板を備えた開閉自在の断熱ゲート７と、該油化装置の運転中に、一定量の触媒及び反応残渣を排出するための触媒排出装置と、排出した量の触媒と同程度の量の触媒を補充するための充填用触媒タンクとを具備している。【効果】原料投入口より投入された原料の廃プラスチックが、反応釜１への投入の途中で溶解したり、原料の流通路の内壁面に付着することを防止し、装置を停止することなく連続して高効率に廃プラスチックの接触分解油化を実現することができる。【選択図】図１
2013103998.tif 000002
【特許請求の範囲】
【請求項１】
触媒としての熱媒体により接触分解反応を行う反応釜と、該反応釜を所定の温度域に加熱する加熱手段と、原料投入塔より投入された原料の廃プラスチックを混合、撹拌する撹拌手段と、分解ガスを冷却する冷却装置とを少なくとも備えた廃プラスチックの接触分解油化装置において、原料投入塔の原料投入口から反応釜までの原料の流路の途中の所定の位置に反応釜からの熱が原料投入塔に伝熱するのを遮断するための断熱板を備えた開閉自在の断熱ゲートと、上記油化装置の運転中に、少なくとも一定量の触媒及び反応残渣を排出するための触媒排出装置と、排出した量の触媒と同程度の量の触媒を補充するための充填用触媒タンクとを具備していることを特徴とする廃プラスチック接触分解油化装置。
【請求項２】
円筒状に形成された横型の反応釜又は船底形反応釜と、前記反応釜内の熱媒体及び原料プラスチックを所定の温度域に加熱する加熱手段と、前記熱媒体と原料の廃プラスチックとを混合、撹拌する撹拌手段と、前記反応釜の少なくとも一端側に形成された排出口と、液化した油分を貯留する油分貯留槽とを備えている、請求項１に記載の廃プラスチック接触分解油化装置。
【請求項３】
触媒排出装置が、ダンパー、ロータリーバルブ、又はスクリューコンベアーを備えている、請求項１に記載の廃プラスチック接触分解油化装置。
【請求項４】
充填用触媒タンク内の触媒を加温する加温手段を有する、請求項１に記載の廃プラスチック接触分解油化装置。
【請求項５】
前記熱媒体が、ＦＣＣ触媒である、請求項１又は２に記載の廃プラスチック接触分解油化装置。
【請求項６】
前記反応釜が、ロータリキルン型の反応釜である、請求項１から５のいずれかに記載の廃プラスチック接触分解油化装置。
【請求項７】
請求項１から６のいずれかの装置を使用して、反応釜内で廃プラスチックを接触分解油化する方法であって、原料投入塔の所定の位置に配設した断熱ゲートの断熱板を開いた状態で、廃プラスチックを原料として投入し、予め加熱した熱媒体上に落下させ、撹拌手段によって前記熱媒体中に前記廃プラスチックを混合し、前記廃プラスチックを前記熱媒体との接触面において接触分解させてガス化させ、分解ガスを冷却して、凝縮した油分を採取し、その間に、触媒排出装置により、少なくとも一定量の触媒を排出し、かつ排出した量と同程度の量の触媒を充填用触媒タンクより補充することにより、装置を停止することなく連続して運転することを特徴とする廃プラスチック接触分解油化方法。
【請求項８】
前記熱媒体として、ＦＣＣ触媒を使用し、適宜、粒粉状のＣａ化合物を混合する、請求項７に記載の廃プラスチック接触分解油化方法。
【請求項９】
失活した前記ＦＣＣ触媒を、酸素雰囲気下、前記反応釜内で加熱して再生する、請求項８に記載の廃プラスチック接触分解油化方法。
【請求項１０】
前記反応釜が、ロータリキルン型の反応釜であり、少なくとも廃プラスチックを連続的に投入し、分解し、ガス化させる、請求項７から９のいずれかに記載の廃プラスチック接触分解油化方法。
【請求項１１】
前記ＦＣＣ触媒が、廃触媒である、請求項８又は９に記載の廃プラスチック接触分解油化方法。
【発明の詳細な説明】
【技術分野】
【０００１】
本発明は、廃プラスチック接触分解油化装置及び接触分解油化方法に関するものであり、更に詳しくは使用済みの廃プラスチックの接触分解油化装置及びその接触分解油化方法において、油化装置の原料投入塔の原料プラスチックの投入時に、反応釜より伝わる高熱によって原料が落下する途中で溶解したり、原料投入塔の内壁面に付着することがなく、反応釜へのスムーズな原料供給が実現でき、また、原料投入塔の高さを伸ばして原料投入口からの反応釜までの距離を長く取る必要がなく、原料投入塔の高さを大幅に削減することが可能となり、更に油化装置の運転中に一定量の触媒分解用触媒及び残渣を触媒排出装置から排出し、かつ排出した量と同程度の量の触媒を充填用触媒タンクより補充することにより油化装置を停止することなく連続して使用することが可能となり、それにより、油化装置の高効率化と低コスト化を実現することを可能とする当該接触分解油化装置とその接触分解油化方法に関するものである。
【０００２】
本発明は、プラスチック、たとえばポリエチレン（ＰＥ）、ポリプロピレン（ＰＰ）、ポリスチレン（ＰＳ）、ポリエチレンテレフタレート（ＰＥＴ）等の廃棄物である廃プラスチックや、塩素を含有する樹脂、たとえばポリ塩化ビニル（ＰＶＣ）等が混入している塩素含有廃プラスチックを加熱分解する廃プラスチック接触分油化解装置及び接触分解油化方法に関する新技術・新製品を提供するものである。
【背景技術】
【０００３】
廃プラスチックについては、我が国だけで年間約１０００万ｔを上回る使用済みプラスチックが、産業廃棄物や一般廃棄物として廃棄されている。現在、廃プラスチックの約５５％程度がリユースないしリサイクルされているが、その殆どは発電の熱源等として利用されている。一方、未利用の廃プラスチックは、埋立て処理や焼却処理されているが、埋立てや焼却による処理には限りがある。
【０００４】
そこで、従来、廃プラスチックを熱分解処理して燃料油等に転換するために、廃プラスチックを熱分解することが試みられている。先行技術として、得られた分解ガスは燃料油に転換して、ガソリン、灯油、軽油、重油等として利用したり、熱分解によって得られた油分を化学製品を得るための原料として利用したりするために、廃プラスチックを熱分解処理して燃料油や油分を得る種々の技術が報告されている。
【０００５】
たとえば、先行技術として、塩化ビニルや、その他の塩素を含む廃プラスチックの熱分解方法に関して、廃プラスチックに高温の砂や中和剤を添加し、加熱して塩素を分離させ（第１の加熱分解工程）、更に高温に加熱して熱分解させ（第２の加熱分解工程）、これらの工程で生成した熱分解残渣を燃焼させる（燃焼工程）、各工程から成る廃プラスチックの熱分解方法が提案されている（特許文献１）。
【０００６】
また、他の先行技術として、たとえば反応器内で３５０〜５００℃の温度域に加熱された熱媒体のＦＣＣ触媒と粒粉状のＣａ化合物や粒粉状の鉄化合物の混合物中に、廃プラスチックを原料として投入し、これらの混合物を混合、撹拌して前記廃プラスチックにＦＣＣ触媒をまぶして当該ＦＣＣ触媒に接触した廃プラスチックを分解、ガス化させる方法（特許文献２、３）、が提案されている。
【０００７】
しかしながら、上記先行技術は、以下のような課題を有していた。
（１）廃プラスチックを接触分解する熱分解油化装置の原料投入塔へ原料プラスチックを投入する際に、反応器より伝わる高熱によって原料プラスチックが落下する途中で溶解したり、原料投入塔の内壁面に付着することが原因して、反応器へのスムーズな原料供給ができない事態を招く場合が多々あり、その解決が課題となっていた。
（２）そのため、従来の装置では、原料投入塔の高さを伸ばして原料投入口から反応器までの距離を長く取る必要があり、それが原因して、装置の大型化と高コスト化を余儀なくされるという問題があり、その解決が課題となっていた。
（３）更に原料投入塔の高さを伸ばして原料投入口から反応器までの距離を長く取ったとしても、上述の（１）の課題を解決することは十分ではなく、更なる改善が要請されていた。
【０００８】
そこで、本発明者らは、上記従来技術の課題を解決することを目標として、廃プラスチックを接触分解する接触分解油化装置の原料投入塔への原料の廃プラスチックの投入時に、反応釜より伝わる高熱によって原料が落下する途中で溶解したり、原料投入塔の内壁面に付着したりすることがなく、簡便な手段及びプロセスで、高効率かつ高収率で油分を回収することを実現できる廃プラスチックの接触分解油化装置及びその接触分解油化方法を開発し、既に特許出願している（特願２０１１−０４１００８号）。
【０００９】
しかるに、この種の接触分解油化装置に使用する触媒は、ある一定量の原料を処理すると効力が無くなり交換しなければならず、更に原料を処理する過程で、分解残渣が発生し、それを排出しなければならない。たとえば５ｋｇ／ｈ処理用試験装置で試験した結果、原料を処理する過程で発生する残渣や処理後の触媒量は、以下の表に示される通りであった。
【００１０】
【表１】
2013103998.tif 000003
【００１１】
上記試験の結果から、好条件下での処理においても約５％の残渣が発生し、原料の質によっては５０％近い残渣が発生し、また、触媒の交換にあたっては、装置を停止して冷却を待って触媒交換作業を行うため、装置の再始動まで１〜２日間を要し、しかも新しい触媒の場合は、投入開始後の収率が極端に悪く、投入開始した後、約２時間程度経過した頃から収率は飛躍的に良くなるので、その間に触媒の投入開始から約２時間分はロスすることになる。
【先行技術文献】
【特許文献】
【００１２】
【特許文献１】特開２００１−１０７０５８号公報
【特許文献２】ＷＯ２００７／０８６３４８号公報
【特許文献３】特開２０１０−１３６５７号公報
【発明の概要】
【発明が解決しようとする課題】
【００１３】
本発明は、このような状況の中で、開発されたものであり、上述の廃プラスチック接触分解油化装置及びその接触分解方法において、該油化装置の運転中に一定量の触媒及び残渣を排出し、かつ排出した触媒の量と同程度の量の触媒を充填用触媒タンクより補充することを可能とする廃プラスチック接触分解油化装置及び接触分解方法を提供することを目的とするものである。更に、本発明は、上記油化装置の運転中に一定量の触媒及び残渣を触媒排出装置より排出し、それと合わせて、排出した量と同程度の量の触媒を充填用触媒タンクより補充することで装置を停止することなく連続して使用することを可能とする上記油化装置及び接触分解方法を提供することを目的とするものである。
【課題を解決するための手段】
【００１４】
上記課題を解決するための本発明は、以下の技術的手段から構成される。
（１）触媒としての熱媒体により接触分解反応を行う反応釜と、該反応釜を所定の温度域に加熱する加熱手段と、原料投入塔より投入された原料の廃プラスチックを混合、撹拌する撹拌手段と、分解ガスを冷却する冷却装置とを少なくとも備えた廃プラスチックの接触分解油化装置において、原料投入塔の原料投入口から反応釜までの原料の流路の途中の所定の位置に反応釜からの熱が原料投入塔に伝熱するのを遮断するための断熱板を備えた開閉自在の断熱ゲートと、上記油化装置の運転中に、少なくとも一定量の触媒及び反応残渣を排出するための触媒排出装置と、排出した量の触媒と同程度の量の触媒を補充するための充填用触媒タンクとを具備していることを特徴とする廃プラスチック接触分解油化装置。
（２）円筒状に形成された横型の反応釜又は船底形反応釜と、前記反応釜内の熱媒体及び原料プラスチックを所定の温度域に加熱する加熱手段と、前記熱媒体と原料の廃プラスチックとを混合、撹拌する撹拌手段と、前記反応釜の少なくとも一端側に形成された排出口と、液化した油分を貯留する油分貯留槽とを備えている、前記（１）に記載の廃プラスチック接触分解油化装置。
（３）触媒排出装置が、ダンパー、ロータリーバルブ、又はスクリューコンベアーを備えている、前記（１）に記載の廃プラスチック接触分解油化装置。
（４）充填用触媒タンク内の触媒を加温する加温手段を有する、前記（１）に記載の廃プラスチック接触分解油化装置。
（５）前記熱媒体が、ＦＣＣ触媒である、前記（１）又は（２）に記載の廃プラスチック接触分解油化装置。
（６）前記反応釜が、ロータリキルン型の反応釜である、前記（１）から（５）のいずれかに記載の廃プラスチック接触分解油化装置。
（７）前記（１）から（６）のいずれかの装置を使用して、反応釜内で廃プラスチックを接触分解油化する方法であって、原料投入塔の所定の位置に配設した断熱ゲートの断熱板を開いた状態で、廃プラスチックを原料として投入し、予め加熱した熱媒体上に落下させ、撹拌手段によって前記熱媒体中に前記廃プラスチックを混合し、前記廃プラスチックを前記熱媒体との接触面において接触分解させてガス化させ、分解ガスを冷却して、凝縮した油分を採取し、その間に、触媒排出装置により、少なくとも一定量の触媒を排出し、かつ排出した量と同程度の量の触媒を充填用触媒タンクより補充することにより、装置を停止することなく連続して運転することを特徴とする廃プラスチック接触分解油化方法。
（８）前記熱媒体として、ＦＣＣ触媒を使用し、適宜、粒粉状のＣａ化合物を混合する、前記（７）に記載の廃プラスチック接触分解油化方法。
（９）失活した前記ＦＣＣ触媒を、酸素雰囲気下、前記反応釜内で加熱して再生する、前記（８）に記載の廃プラスチック接触分解油化方法。
（１０）前記反応釜が、ロータリキルン型の反応釜であり、少なくとも廃プラスチックを連続的に投入し、分解し、ガス化させる、前記（７）から（９）のいずれかに記載の廃プラスチック接触分解油化方法。
（１１）前記ＦＣＣ触媒が、廃触媒である、前記（８）又は（９）に記載の廃プラスチック接触分解油化方法。
【００１５】
次に、本発明について更に詳細に説明する。
上記課題を解決するための、本発明の廃プラスチック接触分解油化装置は、以下の構成を有している。すなわち本発明の廃プラスチック接触分解油化装置は、原料の廃プラスチックを接触分解して油分（低沸点油等）を製造する廃プラスチックの熱分解油化装置において、特に、原料投入塔の原料投入口から反応釜までの原料の流路の途中の所定の位置に断熱板を備えた開閉自在の断熱ゲート、上記油化装置の運転中に、一定量の触媒及び残渣を排出するための触媒排出装置、及び排出した量の触媒と同程度の量の触媒を補充するための充填用触媒タンクを有していることを特徴的部分としている。
【００１６】
本発明において、断熱ゲートは、好適には、断熱ダンパー（開閉ダンパー）、たとえばエアシリンダー式のナイフゲートで構成することができるが、これに限定されるものではなく、反応釜からの熱が原料投入塔の上部に伝熱することを防ぐ作用を有する手段であれば適宜使用することができる。断熱ゲートの断熱板の材質としては、高温加熱後も高強度を維持することができ、寸法変化が少なく、石綿板と同等の断熱性を有し、吸湿、吸水性が低く、不燃性で、電気絶縁性に優れる無機質系の材料であることが好ましく、たとえば焼結を行わない化学結合セラミックス（ＣＢＣ）製品であって、無機複合材料で、ノンアスベスト製の高耐熱性で高強度の断熱、電気絶縁板（たとえば商品名：ネオアーク）、ステンレス、熱伝導率の低い金属等が例示される。
【００１７】
しかし、これに限定されるものではなく、このような製品と同等又は類似の製品であれば同様に使用することができる。当該断熱板を構成要素して含む断熱ゲートの具体的構成については、接触分解油化装置の種類、サイズ及び使用目的等に応じて任意に設計することが可能である。断熱ゲートの具体的構造は、図２に示したシリンダー式のナイフゲートが例示される。図２のナイフゲートにおいて、断熱ゲートは、エアシリンダー、ソレノイドバルブ、リミットスイッチ、グランドパッキン、Ｎ２バージ口、レジューサ、及び断熱板を有している。
【００１８】
本発明の接触分解油化装置は、廃プラスチックの熱分解油化装置において、原料投入塔の原料投入口から反応釜までの原料の流路の途中の所定の位置に断熱板を備えた開閉自在の断熱ゲート、上記油化装置の運転中に、一定量の触媒及び残渣を排出するための触媒排出装置、及び排出した量の触媒と同程度の量の触媒を補充するための充填用触媒タンクを有していることを特徴的部分とするものであり、その余の構成は、通常の熱分解装置の構成を適宜採用することが可能である。したがって、上述の断熱ゲート、触媒排出装置、及び充填用触媒タンクに関連する操作を除いて、その操作手順は、通常の熱分解装置及びその方法あるいはその改良手段の操作手順を任意に利用することが可能である。したがって、以下の説明では、断熱ゲート、触媒排出装置、及び充填用触媒タンクに関連する操作の場合を除き、基本的には、通常の熱分解装置及びその方法をそのまま又はその改良手段の操作手順の全部又は一部の説明を引用して説明する場合がある。
【００１９】
本発明で、原料の廃プラスチックとは、都市ゴミや産業廃棄物から分別された主としてプラスチックを含む廃棄物のことであり、ポリエチレン、ポリプロピレン、ポリスチレン、ポリエチレンテレフタレート等の熱可塑性樹脂を主成分とするものをいう。これらの廃プラスチックには、塩素を成分として含有するポリ塩化ビニル（ＰＶＣ）や、熱硬化性樹脂、ＦＲＰ（強化繊維）、紙等の夾雑物等が混入していても問題ない。これらの廃プラスチックとしては、ビーズ状，フレーク状，チップ状，粒状，ペレット等のように、破砕処理されたものを用いることが好ましい。
【００２０】
本発明では、廃プラスチックを接触分解させてガス化させる工程において、熱媒体としＦＣＣ触媒を使用することができ、該ＦＣＣ触媒としては、石油の流動接触分解プロセスで用いられる４０〜８０μｍの粒粉状に造粒された合成ゼオライト系の固体酸触媒が用いられる。ＦＣＣ触媒は、平均比重が０．７４〜０．９１であり、廃プラスチックとほぼ同一であるため、反応釜内で廃プラスチックと十分に混合させることができる。
【００２１】
廃触媒は、ＦＣＣ（Ｕ）と呼称され、軽質油から常圧残油までの広範囲の石油留分を選択的に接触分解する流動性分解法において用いられる触媒を再生したものであり、平衡触媒あるいは再生触媒ともいう。石油精製プラントでは、接触分解域と再生域との間で触媒を循環使用しており、触媒の劣化を補うため、常時、新たな触媒が所定量補給され、この補給量に見合う量の触媒が系外に排出される。系外に排出された廃触媒は、系内で循環使用される、未だ十分な触媒活性を有している。具体的には、たとえば原油精製時の触媒をコークス等が付着した状態で取り出し、随伴する炭化水素をスチームでストリップした後に、再生塔に送って空気を吹き込み、コークスを燃焼させて、触媒の活性化が行われる。
【００２２】
反応釜内のＦＣＣ触媒等の熱媒体と廃プラスチックは、撹拌手段によって混合、撹拌され、廃プラスチックと熱媒体が接触し、廃プラスチックの分解、ガス化が生じる。反応釜内における熱媒体の加熱温度は、３５０〜５００℃、好ましくは４００〜４８０℃、より好ましくは４１０〜４３０℃である。加熱温度が４１０℃より低くなると、油分に含まれるワックス分は少なくなり、分解時間が長くなる傾向がある。４３０℃より高くなると、分解時間は短縮化され、油分に含まれるワックス分が増加する傾向がある。４００℃より低くなると、分解残渣が増加する傾向があり、３５０℃より低くなると、この傾向が著しくなる。４８０℃より高くなると、廃プラスチックが炭化され易くなり、分解残渣が増加する傾向があり、５００℃より高くなると、この傾向が著しくなる。
【００２３】
ＦＣＣ触媒等の熱媒体の量は、反応釜の内容積の２０〜６０ｖｏｌ％が好適である。熱媒体が反応釜の内容積の２０ｖｏｌ％より少なくなると、熱媒体に接触する廃プラスチックの量が減少し、分解処理時間が長くなり、処理効率が低下し、６０ｖｏｌ％より多くなると、頻繁に熱媒体や分解残渣を排出しなければならなくなり、煩雑になる傾向がある。反応釜内に廃プラスチックを次々と投入していくと、廃プラスチックの分解残渣である紙ラベルやプラスチックのカーボンや廃プラスチックに付着した金属等が蓄積され、反応釜内が熱媒体及び分解残渣で溢れ、反応釜内への廃プラスチックの投入量が制限される。
【００２４】
酸触媒であるＦＣＣ触媒を用いると、廃プラスチック、たとえばポリエチレン（ＰＥ）は、イオン反応によって分解する。ＦＣＣ触媒は、ゼオライトであり、廃プラスチックの分解は、先ずこの酸触媒がプロトンを炭素に供給して五配位炭素ができ、五配位炭素は不安定であるため水素を放出し、カルベニウムイオンとなる。直鎖状のカルベニウムイオンは、分解によってオレフィン、Ｈ−を得てパラフィンとなる。ポリエチレン（ＰＥ）の分解において、ＦＣＣ触媒（ＦＣＣ（Ｕ））を用いることによって、低温分解が可能となり、炭化、ワックス化の問題を回避できるとともに、高品位の分解油を得ることができる。
【００２５】
反応釜内に不活性ガスが導入された雰囲気で廃プラスチックの分解、ガス化を行うと、不活性ガスでパージされた又は酸素が希薄な反応釜内で廃プラスチックが加熱されて分解されるので、ダイオキシンの発生を防止することができる。不活性ガスとしては、アルゴン等の希ガスや、窒素、二酸化炭素等を用いることができる。反応釜内に導入される不活性ガスの流量や、反応釜内の不活性ガス濃度としては、反応釜の大きさや廃プラスチックの量によって適宜設定される。なお、廃プラスチックは、常圧下で接触分解することが好ましいが、これは、加圧すると廃プラスチックが気化し難くなり、かつ炭化し易くなるためである。廃プラスチックの炭化を防止するために、反応釜内を減圧して廃プラスチックの接触分解温度を低下させることが好ましい。
【００２６】
廃プラスチックが分解、ガス化されて生成する分解ガスを冷却することで、油分が得られる。廃プラスチックの伝熱と反応を迅速に進行せしめて廃プラスチックを接触分解し、これを冷却して油分を得ることにより、分解し難いポリエチレン（ＰＥ）でも低温で分解することができ、９０％に達する高い収率下に油分を得ることができ、また、油分純収率で５０％以上の高いエネルギー効率を実現できる。この場合、直鎖分子のポリエチレンであっても低温で分解されるため、ワックスが生成され難く、生成炭化水素が分岐体及び芳香族分に富むため、低流動点（０℃以下）の油分を得ることができる。
【００２７】
反応釜内に生成した分解ガスは、アルゴン等の希ガスや窒素等の不活性ガスをキャリアガスとして反応釜内に導入することで、キャリアガスに同伴させて反応釜から取り出すことができる。本発明では、前記ＦＣＣ触媒に粒粉状のＣａ化合物を混合することができ、これにより、ＰＶＣ等の塩素原子を含有する樹脂が混在する廃プラスチックを接触分解油化するに際し、格別の脱塩素工程を必要とせず、また、脱塩素反応によって生成する塩化水素もＣａ化合物と反応してその場で除去されることから、極めて低い塩素濃度の油分を得ることができ、塩素濃度は１００ｐｐｍにまで低下する。脱塩素反応によって生成する塩化水素がＣａ化合物と反応釜内で反応して、Ｃａ化合物に固定化されるため、塩化水素によって腐食等が生じることが防止される。
【００２８】
Ｃａ化合物としては、Ｃａ（ＯＨ）２、ＣａＣＯ３、ＣａＯ又はこれらと同効の化合物が用いられる。反応釜内で廃プラスチックから脱離せしめられた塩素は、塩化水素として生成する。Ｃａ化合物が塩化水素と反応してＣａの塩化物を形成し、Ｃａ（ＯＨ）２、ＣａＣＯ３、ＣａＯは、塩化水素をトラップする。Ｃａ化合物の混合量としては、ＦＣＣ触媒１００質量部に対し１５〜５０質量部が好適である。Ｃａ化合物の混合量が１５質量部より少なくなるにつれ、トラップできない塩化水素が増え、反応釜等が腐食し易くなるとともに、油分の塩素濃度が増加する傾向となり、５０質量部より多くなると、プラスチック分解反応において流出速度が遅くなり、収率が低下する傾向となる。
【００２９】
ＰＶＣ等の塩素原子を含有する樹脂の質量に対して、５０〜２００ｍｏｌ％のＣａ化合物が混合されていることが好ましい。Ｃａ化合物の混合量が５０ｍｏｌ％より少なくなると、トラップできない塩化水素が生じ、反応釜等が腐食し易くなる傾向となり、２００ｍｏｌ％より多くなると、プラスチック分解反応において流出速度が遅くなり、収率が低下する傾向となる。塩化水素がＣａ化合物と反応することによって塩化カルシウムが生成するが、この塩化カルシウムは、道路の凍結防止剤、道路や工事現場における防塵剤、あるいは食品添加物として有用である。
【００３０】
廃プラスチックの分解反応後の反応釜内に残留したＦＣＣ触媒等を水洗することによって、水溶性の塩化カルシウムを水に溶解させて反応釜の外に排出し、ＦＣＣ触媒及び水に溶解し難い未反応のＣａ化合物を反応釜内に残留させることができる。反応釜内に残留させたＦＣＣ触媒及びＣａ化合物は、反応釜内で乾燥後、再生し、Ｃａ化合物を補充して再利用することができる。ＦＣＣ触媒等を水洗した排水の塩化カルシウム濃度を測定することによって、脱塩素反応に使われたＣａ化合物の量を求め、その量を補充することができる。
【００３１】
本発明では、廃プラスチックの接触分解工程において、失活した前記ＦＣＣ触媒を酸素雰囲気下、前記反応釜内で加熱して再生することができる。本発明においては、該構成を採用することにより、ＦＣＣ触媒の再生を反応釜内で行うことができるので、ＦＣＣ触媒の再生装置を別途設けなくても、廃プラスチックの分解、ガス化を長期間に亘って行うことが可能である。この場合、反応釜内の酸素濃度としては１〜２０％、加熱温度としては５００〜６５０℃が好適であり、また、加熱時間としては、２〜１２時間が好適である。
【００３２】
本発明では、廃プラスチック接触分解油化装置において、前記反応釜として、ロータリキルン型の反応釜を用いることができる。この構成により、ロータリキルン型の反応釜に、廃プラスチックを連続的に投入することで、転動によって撹拌させてＦＣＣ触媒と接触させ、分解、ガス化させるので、触媒活性が持続する限り連続操業が可能となり生産性を格段に高めることができる。この場合、反応釜内には、加熱された熱触媒が存在しているので、少なくとも廃プラスチックを連続的に投入することで、廃プラスチックを分解、ガス化させることができる。反応釜内のＦＣＣ触媒にＣａ化合物を予め混合しておき、廃プラスチックを反応釜内に投入してもよく、また、廃プラスチックと一緒に、Ｃａ化合物やＦＣＣ触媒を反応釜内に投入してもよい。
【００３３】
一定時間連続操業させた後、反応釜内に残留したＦＣＣ触媒、反応後及び未反応のＣａ化合物、廃プラスチックの分解残渣を取り出し、篩い分け等によって、ＦＣＣ触媒、Ｃａ化合物、廃プラスチックの分解残渣と分別して取り出すことができる。更に、水洗等によって、塩化水素と反応後のＣａ化合物（塩化カルシウム）を溶解させ、反応前のＣａ化合物及びＦＣＣ触媒を取り出すこともできる。本発明では、廃プラスチックの接触分解工程において、前記ＦＣＣ触媒として、廃触媒を用いることができる。これにより、処理が問題となっている廃触媒（産業廃棄物）の有効利用を図ることができるとともに、低コストで廃プラスチックの分解処理を行うことが可能となる。
【００３４】
本発明の廃プラスチックの接触分解油化装置は、接触分解反応を行う反応釜、たとえば、円筒状に形成された横型の反応釜と、前記反応釜内の熱媒体を３５０〜５００℃の温度域に加熱する加熱手段と、前記熱媒体と原料の廃プラスチックとを混合、撹拌する撹拌手段と、分解ガスを冷却する冷却装置とを少なくとも備えた廃プラスチックの接触分解油化装置において、原料投入塔の原料投入口から反応釜までの原料の流路の途中の所定の位置に反応釜からの熱が原料投入塔に伝熱するのを遮断するための断熱板を備えた開閉自在の断熱ゲートと、上記油化装置の運転中に、少なくとも一定量の触媒及び反応残渣を排出するための触媒排出装置と、排出した量の触媒と同程度の量の触媒を補充するための充填用触媒タンクとを備えた構成を有している。これにより、たとえば粒粉状のＦＣＣ触媒を熱媒体として用い、予め加熱した反応釜内のＦＣＣ触媒中に、原料である廃プラスチックを投入して粒粉状のＦＣＣ触媒と廃プラスチックを混合、撹拌し、伝熱と反応を迅速に進行させて、廃プラスチックを短時間で接触分解油化させることができる。
【００３５】
それにより、装置の構成を簡便にすることができ、また、分解し難い直鎖分子のポリエチレンであっても低温で分解することができ、炭化され難く、分解残渣がほとんど生じない。比表面積の大きな粒粉状のＦＣＣ触媒を熱媒体として用い、１つの反応釜内で廃プラスチックを接触させるようにしたことで、プロセスが複雑でなく、エネルギー効率が高い。本発明の接触分解油化装置は、排出装置と撹拌手段とを備えているので、反応釜内のＦＣＣ触媒を廃プラスチックが投入可能な量に調節することができ、安定的に操業を行うことができる。
【００３６】
上記油化装置において、加熱手段としては、反応釜内を３５０〜５００℃の雰囲気に加熱できるものであれば特に制限なく用いることができ、たとえば反応釜の外側若しくは内側から輻射熱によって反応釜内を加熱する手段が用いられ、また、反応釜内に熱風を吹き込んで反応釜内を加熱する手段を用いることができる。また、電気ヒーター等を用いて加熱することもできる。
【００３７】
撹拌手段としては、反応釜内に配設された撹拌羽根を用いることができる。また、反応釜が回転円筒体の場合は、撹拌羽根を用いなくても、ＦＣＣ触媒を転動によって撹拌させることもできる。反応釜内にボール等の撹拌メディアを入れることもできる。また、反応釜を傾斜した回転円筒体とすることによって、反応釜内に投入した廃プラスチックを転動によって軸方向に移動させながら、撹拌することもできる。
【００３８】
本発明の接触分解油化装置は、たとえばＣａ化合物が混合されたＦＣＣ触媒を反応釜内に投入する投入装置を備えていることが好ましい。この構成により、ＰＶＣ等の塩素原子を含有する樹脂が混在する廃プラスチックを接触分解油化する場合でも、格別の脱塩素装置を必要とせず、極めて低い油分を得ることができ、塩素濃度は、１００ｐｐｍにまで低下する。脱塩素反応によって生成する塩化水素がＣａ化合物と反応釜内で反応して、Ｃａ化合物に固定化されるため、塩化水素によって反応釜や分解ガス管等に腐食等が生じることを防止できる。この投入装置は、廃プラスチックを反応釜内に投入する原料投入口と兼用することができ、投入装置としては、コンベヤー等を用いることができる。
【００３９】
本発明の廃プラスチック接触分解油化装置は、少なくともＦＣＣ触媒を反応釜の外部に排出する触媒排出装置を備えている。これにより、廃プラスチックを接触分解油化した後、反応釜内のＦＣＣ触媒や分解残渣等を反応釜の外部に排出して、反応釜内のＦＣＣ触媒を廃プラスチックが投入可能な量に調節することができる。このような排出装置としては、油化装置の下部に配設されたダンパー、ロータリーバルブ、スクリューコンベヤや、これらと同効の手段を用いることができ、反応釜の所定の部位に形成された排出口から、スクリューコンベヤ等の排出装置を用いて、定期的に、反応釜内のＦＣＣ触媒、廃プラスチックの分解残渣、反応後及び未反応のＣａ化合物を反応釜の外部に排出することができる。
【００４０】
この場合、上記排出装置と、別途配設した充填用触媒タンクを利用して、油化装置の運転中に一定量の触媒及び残渣を排出し、排出した量と同程度の触媒を上記充填用触媒タンクより補充することにより、装置を停止することなく連続して稼動することが可能となる。排出したＦＣＣ触媒等は、比重分離や篩い分け等の手段で分解残渣を分別し、残りを水洗することによって、水溶性の塩化カルシウムを水に溶解させ、ＦＣＣ触媒、反応前のＣａ化合物を取り出すことができる。取り出されたＦＣＣ触媒、Ｃａ化合物は、乾燥後、再生し、Ｃａ化合物を補充して再利用することができる。
【００４１】
反応釜内で廃プラスチックの接触分解を繰り返すと、反応釜内に分解残渣が堆積するとともに、ＦＣＣ触媒の表面にカーボンが付着してＦＣＣ触媒が失活し分解性能が低下する。この失活したＦＣＣ触媒は、酸素雰囲気下、反応釜内で加熱して付着したカーボンを焼失させることによって再生することができる。反応釜内の酸素濃度としては１〜２０％、加熱温度としては５００〜６５０℃が好適である。また、加熱時間としては、２〜１２時間が好適である。このような条件で反応釜を加熱することによって、反応釜からＦＣＣ触媒及び分解残渣を排出することなく、反応釜内に堆積した分解残渣の焼失及びＦＣＣ触媒の再生を行うことができる。ＦＣＣ触媒の再生を反応釜内で行うことができるので、ＦＣＣ触媒の再生装置を別に設けなくても、廃プラスチックの分解、ガス化を長期間に亘って行うことができる。
【００４２】
本発明の廃プラスチック接触分解油化装置は、通常の接触分解油化装置と同様に、前記廃プラスチックが分解して生成する分解ガスを冷却し液化する冷却手段を備えた構成を有しているので、これにより、分解し難いポリエチレン（ＰＥ）でも低温で分解することができ、９０％に達する高い収率下に油分を得ることができ、また、油分純収率で５０％以上の高いエネルギー効率を実現できる。直鎖分子のポリエチレンであっても低温で分解されるため、ワックスが生成され難く、低流動点（０℃以下）の油分を得ることができる。冷却手段は、分解ガスの露点以下に冷却し液化することができるものであれば特に制限なく用いることができる。
【発明の効果】
【００４３】
以上のように、本発明の廃プラスチックの接触分解装置及び廃プラスチックの接触分解方法によれば、以下の（１）及び（２）のような断熱ゲートを採用したことに原因する格別な効果が得られ、また、以下の（３）〜（４）のような触媒排出装置及び充填用触媒タンクを採用したことに原因する格別の効果を得られ、更に、以下の（６）以降のような、接触分解油化装置及び接触分解方法に付随する効果が得られる。
（１）油化装置の原料投入塔の原料プラスチックの投入時に、反応釜より伝わる高熱によって原料が落下する途中で溶解したり、原料投入塔の内壁面に付着することがなく、反応釜へのスムーズな原料供給が実現できる。
（２）原料投入塔の高さを伸ばして原料投入口からの反応釜までの距離を長く取る必要がなく、原料投入塔の高さを大幅に削減することが可能となり、油化装置の高効率化と低コスト化を実現することができる。
【００４４】
（３）油化装置の運転中に一定量の触媒及び残渣を排出し、排出した量と同程度の量の触媒を補充することにより、装置を停止することなく連続して使用することが可能となる。
（４）反応釜を加熱する熱風の排気を利用し、充填用触媒タンク内の触媒を加熱しておくことにより、反応釜への触媒投入時の大幅な温度降下を防ぐことができる。
（５）上記操作により絶えず馴染んだ状態の触媒を作ることができ、それにより、触媒投入開始後の収率低下の問題を解消することが可能となる。
（６）分解し難い直鎖分子のポリエチレンであっても低温で分解することができ、炭化され難く、分解残渣がほとんど生じない。
（７）比表面積の大きな粒粉状のＦＣＣ触媒を熱媒体として用い、廃プラスチックを接触させて伝熱と反応を迅速に進行せしめることにより、高エネルギー効率で廃プラスチックを接触分解油化できる。
（８）格別の脱塩素工程を必要とせず、また、脱塩素反応によって生成する塩化水素もＣａ化合物と反応してその場で除去されることから、１００ｐｐｍの極めて低い塩素濃度の油分を得ることができる。
【００４５】
（９）脱塩素反応によって生成する塩化水素がＣａ化合物と反応釜内で反応して、Ｃａ化
合物に固定化されるため、塩化水素によって腐食等が生じるのを防止できる。
（１０）ＦＣＣ触媒の再生を反応釜内で行うことができるので、ＦＣＣ触媒の再生装置を設けなくても、廃プラスチックの分解、ガス化を長期間に亘って行うことができる。
（１１）反応釜としてロータリキルン型の反応釜を使用し、廃プラスチックを連続的に投入して、転動によって撹拌させてＦＣＣ触媒と接触させ分解、ガス化させることで、連続操業が可能となり、生産性を格段に高めることができる。
（１２）処理が問題となっている廃触媒（産業廃棄物）の有効利用を図ることができるとともに、低コストで廃プラスチックの分解処理を行うことができる。
【００４６】
（１３）排出装置と撹拌手段とを備えることで、反応釜内のＦＣＣ触媒を廃プラスチックが投入可能な量に調節することができ、安定的に操業できる。
（１４）廃プラスチックを接触分解し、これを冷却して油分を得ることにより、分解し難いポリエチレン（ＰＥ）でも低温で分解することができ、９０％に達する高い収率下に油分を得ることができ、また、油分純収率で５０％以上の高いエネルギー効率を実現できる。
【００４７】
（１５）直鎖分子のポリエチレンであっても低温で分解されるため、ワックスが生成され難く、低流動点（０℃以下）の油分を得ることができる。
（１６）反応釜としてロータリキルン型の反応釜を使用し、廃プラスチックを連続的に投入して、転動によって撹拌させてＦＣＣ触媒と接触させ分解、ガス化させることにより、簡便な装置で連続操業が可能となり、生産性を格段に高めることができる廃プラスチックの接触分解装置を提供できる。
【図面の簡単な説明】
【００４８】
【図１】本発明の一実施例に係る廃プラスチック接触分解油化装置の模式図を示す。
【図２】本発明の廃プラスチック接触分解油化装置の原料投入塔の所定の位置に開閉自在に配設する断熱ゲートの一実施例であるエアシリンダー式ナイフゲートの正面図（上図）及び断面図（下図）を示す。
【図３】触媒排出装置として使用するロータリーバルブの一例を示す。
【図４】触媒排出装置として使用するスクリューコンベアの一例を示す。
【発明を実施するための形態】
【００４９】
以下に、本発明を実施するための最良の形態を、図面を参照しながら説明する。本実施の形態においては、熱媒体として、廃触媒（ＦＣＣ廃触媒）を用いた。
【００５０】
実施例１
本実施例で構築した本発明の廃プラスチックの接触分解油化装置の好適な実施の形態を図１に示す。図において、１は反応釜、２はセラミック式ヒーター、３は回転翼方式の撹拌機、４は撹拌機用ＧＭ、５は原料投入塔、６は原料、熱媒体、添加剤等を投入するための投入ホッパー、９は反応釜で廃プラスチックの接触分解によって生成した分解ガスを吐出する分解ガス吐出口、８は反応釜から吐出した分解ガスを送出する分解ガス管、１０は分解ガスを冷却する冷却器、１１は冷却器で冷却されて液化した油分（分解油）を貯留するための油分貯留槽、であり、更に、上記反応釜１の下部に、触媒を排出する触媒排出装置（ダンパー）を備え、反応釜１の上方に排出した触媒の量と同程度の量の触媒を補充するための充填用触媒タンクを備えている。
【００５１】
上記接触分解油化装置では、反応釜１は、安全弁ａ、冷却水入口ｂ、冷却水出口ｃ、Ｎ２パージ口ｄを備えている。また、断熱ゲートを開閉自在に配設した原料投入塔５は、ロータリーバルブｅ、エアシンダー式のナイフゲートｆ、冷却水入口ｇ、冷却水出口ｈ、Ｎ２パージ口ｉを備えている。また、分解ガス管８、冷却器１０及び油化貯留槽１１は、それぞれ、圧力スイッチｊ、温度計ｋ、冷却水入口ｍ、冷却水出口ｌ、液度計ｎ、手動ポンプバルブｏを備えている。
【００５２】
予め断熱ゲート５の断熱板を開けた状態にして、原料投入塔５に原料の廃プラスチックを投入し、反応釜１に予め投入された熱媒体上に落下させ、該原料を、撹拌機３により熱媒体のＦＣＣ触媒と撹拌混合して、該熱媒体により原料の廃プラスチックを加熱した。上記油化装置の運転中に一定量の触媒及び残渣を上記ダンパーにより排出し、排出した量と同程度の触媒を上記充填用触媒タンクより補充することにより、上記装置を停止することなく連続して運転を行った。また、他の実施形態として、上記ダンパーに代え、ロータリーバルブ、あるいはスクリューコンベアを取り付け、同様の試験を行った。その間に、接触分解反応により生成した分解ガスを分解ガス吐出口９から吐出させ、分解ガス管８を介して冷却器１０に送出して、該冷却器で液化した油分（分解油）を油分貯留槽１１に貯留させ、油分（分解油）を回収した。
【００５３】
実施例２
図１に示した、本発明に係る廃プラスチックの接触分解油化装置において、加熱手段としてのヒーター２及び撹拌手段としての回転翼方式の撹拌機３を備えている円筒状に形成された横型の反応釜１を使用し、ヒーター２によって、原料投入口６から予め投入された粒粉状のＦＣＣ廃触媒を３００〜５００℃、好ましくは４００〜４８０℃、より好ましくは４１０〜４３０℃の温度域に加熱した。この実施の形態においては、ヒーター２は、温度制御の容易な電気加熱方式のものを採用した。
【００５４】
原料投入塔５に開閉自在に配設したエアシンダー式断熱ゲート７の断熱板を開けた状態にして、原料投入口６より原料の廃プラスチックを投入し、反応釜１に予め投入された熱媒体のＦＣＣ廃触媒上に落下させた。それにより、反応釜１内で高温に加熱された粒粉状のＦＣＣ廃触媒上に、粒状乃至はフレーク状の廃プラスチックが落下され、撹拌機３によって高温のＦＣＣ触媒と混合することによって、廃プラスチックの表面において、高温のＦＣＣ触媒によって廃プラスチックが加熱されて接触分解反応が進行した。上記油化装置の運転中に一定量の触媒及び残渣を上記ダンパーにより排出し、排出した量と同程度の触媒を上記充填用触媒タンクより補充することにより、上記装置を停止することなく連続して運転を行った。また、他の実施形態として、上記ダンパーに代え、ロータリーバルブ、あるいはスクリューコンベアを取り付け、同様の試験を行った。
【００５５】
廃プラスチックの接触分解によって生成した分解ガスを反応釜１のガス出口に位置する分解ガス吐出口９から送出させた。８は分解ガス管である。分解ガスは、この実施の形態においては、Ｎ２ガスをキャリヤーとして送出して、水を冷媒とする冷却器１０によって液化させ、油分（分解油）とした。油分（分解油）を、油分貯留槽１１に貯留させ、油化（分解油）として取り出した。なお、Ｎ２ガスを反応釜１内に導入するのは、分解ガスのキャリアガスとして用いるためと、反応釜１内の酸素濃度を低減させるためである。Ｎ２ガスに代えて、アルゴン等の希ガスを用いることもできる。
【００５６】
本実施の形態において、原料の廃プラスチックの接触分解油化装置は、反応釜１の一端の側の下部に形成された排出口、反応釜１及び撹拌機３を載置する架台、架台の一端の側が軸支された軸支部、架台の下部に配置され架台の他端の側を上昇させ架台を傾動させるプッシャ等の傾動装置を備えている。上記油化装置の運転を終了する場合、あるいはバッチ方式で運転する場合、当該傾動装置を稼動して架台を傾動させ、排出口を開けて撹拌機３を回転させることで、ＦＣＣ廃触媒及び分解残渣を反応釜１の軸方向に変位させ、排出口から排出させるようにすることができる。傾動装置及び撹拌機３が、本実施の形態における排出装置を構成しているが、排出装置を備えることで、反応釜１内におけるＦＣＣ廃触媒等の量を投入される廃プラスチックに対して適正にすることができ、安定操業を可能にすることができる。
【００５７】
次に、本発明を他の実施例により説明するが、実施例において使用したポリエチレン、ポリプロピレン等の廃プラスチックは、各々、廃プラスチックの再生品である。
【００５８】
実施例３
本実施例では、断熱ゲートの有効性について試験を行った。反応釜内に、触媒のみ投入し、原料プラスチックは投入しない状態で、熱源（ヒーター）で加熱して、油化装置における昇温実験を実施した。反応釜の加熱を開始し、３０分ごとに油化装置を構成する各要素手段（反応釜内部、ガス出口、Ａ〜Ｆ、図１に示した反応釜内部、ガス出口、Ａ〜Ｆを参照）における上昇温度のデータを採取した後、熱源（ヒーター）を止めて、３０分ごとに降下温度のデータを採取した。その結果を表２に示した。
【００５９】
表２に示されるように、原料投入塔の原料投入口より断熱ゲートまでの間に位置するＣ〜Ｄのうち反応釜に最も近接しているＣでは、７０．３℃まで昇温し、それより原料投入口側のＤでは３１．３℃まで上昇したのに対して、上記断熱ゲートより反応釜までの間に位置するＡ〜Ｂのうち、断熱ゲートに近いＢでは１２５．６℃まで昇温し、反応釜に最も近いＡでは２２５．０℃まで昇温した。また、分解ガス管の経路に位置するＥ〜Ｆのうち、反応釜に近いＥの位置では、１１５．８℃まで昇温し、反応釜から距離のあるＦの位置では２１．９℃まで昇温した。
【００６０】
上述の反応釜内部、ガス出口、及びＡ〜Ｆにおける昇温の結果から明らかなように、原料投入塔の原料の流路の所定の位置に断熱ゲートを配設することにより、反応釜に近い原料の流路を含めて当該原料の流路における昇温を７０．３℃以下に抑制でき、それ以上の高温にならないことから、原料の廃プラスチックが原料の流路において溶解したり、内壁面に付着したりする現象を確実に防止できることが確認された。
【００６１】
【表２】
2013103998.tif 000004
【００６２】
実施例４
実施例１で説明した廃プラスチックの接触分解油化装置を用いて、粒粉状のＦＣＣ廃触媒を、反応釜１内でヒーター２を作動させて４２０℃に加熱し、この高温の粒粉状のＦＣＣ廃触媒中に原料投入塔に配設した、断熱ゲートの断熱板を開いた状態にして、粒状乃至はフレーク状としたポリエチレン（ＰＥ）を原料投入口６から投入し、次いで、断熱ゲートを閉じて、撹拌機３を５０ｒｐｍで回転させ、粒粉状のＦＣＣ廃触媒と粒状乃至はフレーク状とされたポリエチレン（ＰＥ）を混合、撹拌し、ポリエチレン（ＰＥ）の加熱及び分解反応を進行させた。分解反応は、大気圧下に４２０℃で進行するようにした。上記油化装置の運転中に一定量の触媒及び残渣を上記ダンパーにより排出し、排出した量と同程度の触媒を上記充填用触媒タンクより補充することにより、上記装置を停止することなく連続して運転を行った。その間に、分解ガスを、Ｎ２ガス（１００ｍｌ／分）をキャリヤーとして冷却器１０に送り、冷却、液化して油分を採取した。
【００６３】
断熱ゲートを配設することにより、原料が落下する途中で溶解したり、原料投入塔の内壁面に付着することがなく、反応釜への原料供給がスムーズに行えることが確認された。また、ＦＣＣ廃触媒（ＦＣＣ（Ｕ））を用いることにより、反応温度を５℃低下させたにもかかわらず、流出速度が高くなるとともに、収率も多少高くなり、また、ＦＣＣ廃触媒（ＦＣＣ（Ｕ））を用いると、ワックス分が殆ど生成せず、装置への悪影響は見られなかった。更に、上記反応釜の下部に配設した触媒排出装置（ロータリーバルブ、あるいはスクリューコンベア）、及び反応釜の上方の原料投入塔に隣接して配設した充填用触媒タンクにより、上記油化装置を停止することなく連続して運転することができ、その間に生成した分解ガスを連続的に液化して油分を回収することができることが確認された。
【産業上の利用可能性】
【００６４】
以上詳述したとおり、本発明は、廃プラスチックの接触分解油化装置及び接触分解油化方法に係るものであり、本発明により、たとえばポリエチレン（ＰＥ）、ポリプロピレン（ＰＰ）、ポリスチレン（ＰＳ）、ポリエチレンテレフタレート（ＰＥＴ）等のプラスチックの廃棄物である廃プラスチック、更には、塩素を組成成分として含有する樹脂、たとえばポリ塩化ビニル（ＰＶＣ）等が混入している廃プラスチックを加熱分解する方法及びそのための装置において、油化装置の原料投入塔の原料プラスチックの投入時に、反応釜より伝わる高熱によって原料が落下する途中で溶解したり、原料投入塔の内壁面に付着することがなく、反応釜へのスムーズな原料供給が実現でき、また、原料投入塔の高さを伸ばして原料投入口からの反応釜までの距離を長く取る必要がなく、原料投入塔の高さを大幅に削減することが可能となり、また、ダンパー、ロータリーバルブ、あるいはスクリューコンベア等から構成される触媒排出装置、及びそれと併せて充填用触媒タンクを配設することにより、油化装置を停止することなく連続して使用することが可能となり、油化装置の高効率化と低コスト化を実現できる廃プラスチックの接触分解油化装置及び接触分解油化方法を提供することができる。
【符号の説明】
【００６５】
１  反応釜
２  ヒーター（セラミック式）
３  撹拌機
４  撹拌機用ＧＭ
５  原料投入塔
６  投入ホッパー
７  断熱ゲート（エアシリンダー式スライドゲート）
８  分解ガス管
９  分解ガス吐出口
１０  冷却器
１１  油分貯留槽
ａ  安全弁
ｂ  冷却水入口
ｃ  冷却水出口
ｄ  Ｎ２パージ口
ｅ  ロータリーバルブ
ｆ  ナイフゲート（エアシリンダー式）
ｇ  冷却水入口
ｈ  冷却水出口
ｉ  Ｎ２パージ口
ｊ  圧力スイッチ
ｋ  温度計
ｌ  冷却水出口
ｍ  冷却水入口
ｎ  液度計（丸ガラス式）
ｏ  手動ポンプバルブ
１２  ロータリーバルブ（断面図）
１３  スクチューコンベア（断面図）
【図１】
2013103998.tif 000005
【図２】
2013103998.tif 000006
【図３】
2013103998.tif 000007
【図４】
2013103998.tif 000008